(57)【特許請求の範囲】
【請求項１】
１８質量％以上の式ＩＡの少なくとも１種類の化合物と、２０質量％以上の式ＩＢの少なくとも１種類の化合物とを含む液晶媒体。
【化１】
0006054229.tif 000074
【化２】
0006054229.tif 000075
（式中、
Ｒ１Ａは、ＣｎＨ２ｎ＋１−ＣＨ＝ＣＨ−（ｎは、１、２、３または４である。）であり、
Ｒ１Ｂは、それぞれ互いに独立に、６個までの炭素原子を有するアルケニル基を表し、該基は置換されていないか、ＣＮまたはＣＦ３によって１置換されているか、またはハロゲンによって少なくとも１置換されており、ただし加えて、これらの基の中の１個以上のＣＨ２基は、酸素原子が互いに直接結合しないようにして、−Ｏ−、−Ｓ−、
【化３】
0006054229.tif 000076
−Ｃ≡Ｃ−、−ＣＦ２Ｏ−、−ＯＣＦ２−、−ＯＣ−Ｏ−または−Ｏ−ＣＯ−で置き換えられていてもよく、
Ｒ２ＡおよびＲ２Ｂは、それぞれ互いに独立に、６個までの炭素原子を有するアルキルまたはアルケニル基を表し、該基は置換されていないか、ＣＮまたはＣＦ３によって１置換されているか、またはハロゲンによって少なくとも１置換されており、ただし加えて、これらの基の中の１個以上のＣＨ２基は、酸素原子が互いに直接結合しないようにして、−Ｏ−、−Ｓ−、
【化４】
0006054229.tif 000077
−Ｃ≡Ｃ−、−ＣＦ２Ｏ−、−ＯＣＦ２−、−ＯＣ−Ｏ−または−Ｏ−ＣＯ−で置き換えられていてもよく、
【化５】
0006054229.tif 000078
Ｙ１およびＹ２は、それぞれ互いに独立に、Ｆ、Ｃｌ、ＣＦ３、ＣＨＦ２、ＣＨ２Ｆ、ＯＣＦ３、ＯＣＨ２Ｆ、ＯＣＨＦ２またはＣＮを表し、
Ｙ３は、ＨまたはＣＨ３を表し、
ａおよびｂは、それぞれ互いに独立に、０または１を表し、ただしａ＋ｂは１である。）
【請求項２】
式ＩＡの化合物は、式ＣＹ−ｎＶ−（Ｏ）ｍの化合物から成る群より選択される請求項１に記載の液晶媒体。
【化６】
0006054229.tif 000079
（式中、
ｎは、１、２、３または４であり、
ｍは、１、２、３、４、５または６であり、
（Ｏ）は、酸素原子または単結合を表す。）
【請求項３】
１８質量％以上の式ＩＡの少なくとも２種類の化合物（ただし、１種類以上の式ＣＹ−ｎＶ−（Ｏ）ｍの化合物および１種類以上の式ＣＹ−Ｖｎ−（Ｏ）ｍの化合物の両者を少なくとも含む。）と、１５質量％以上の式ＩＢの少なくとも１種類の化合物とを含む液晶媒体。
【化７】
0006054229.tif 000080
【化８】
0006054229.tif 000081
（式中、
Ｒ１ＡおよびＲ１Ｂは、それぞれ互いに独立に、６個までの炭素原子を有するアルケニル基を表し、該基は置換されていないか、ＣＮまたはＣＦ３によって１置換されているか、またはハロゲンによって少なくとも１置換されており、ただし加えて、これらの基の中の１個以上のＣＨ２基は、酸素原子が互いに直接結合しないようにして、−Ｏ−、−Ｓ−、
【化９】
0006054229.tif 000082
−Ｃ≡Ｃ−、−ＣＦ２Ｏ−、−ＯＣＦ２−、−ＯＣ−Ｏ−または−Ｏ−ＣＯ−で置き換えられていてもよく、
Ｒ２ＡおよびＲ２Ｂは、それぞれ互いに独立に、６個までの炭素原子を有するアルキルまたはアルケニル基を表し、該基は置換されていないか、ＣＮまたはＣＦ３によって１置換されているか、またはハロゲンによって少なくとも１置換されており、ただし加えて、これらの基の中の１個以上のＣＨ２基は、酸素原子が互いに直接結合しないようにして、−Ｏ−、−Ｓ−、
【化１０】
0006054229.tif 000083
−Ｃ≡Ｃ−、−ＣＦ２Ｏ−、−ＯＣＦ２−、−ＯＣ−Ｏ−または−Ｏ−ＣＯ−で置き換えられていてもよく、
【化１１】
0006054229.tif 000084
Ｙ１およびＹ２は、それぞれ互いに独立に、Ｆ、Ｃｌ、ＣＦ３、ＣＨＦ２、ＣＨ２Ｆ、ＯＣＦ３、ＯＣＨ２Ｆ、ＯＣＨＦ２またはＣＮを表し、
Ｙ３は、ＨまたはＣＨ３を表し、
ａおよびｂは、それぞれ互いに独立に、０または１を表し、ただしａ＋ｂは１である。）
【化１２】
0006054229.tif 000085
（式中、
ｎは、１、２、３または４であり、
ｍは、１、２、３、４、５または６であり、
（Ｏ）は、酸素原子または単結合を表す。）
【化１３】
0006054229.tif 000086
（式中、
ｎは、０、１、２、３または４であり、
ｍは、１、２、３、４、５または６であり、
（Ｏ）は、酸素原子または単結合を表す。）
【請求項４】
式ＣＹ−ｎＶ−（Ｏ）ｍの化合物は、式ＣＹ−１Ｖ−Ｏｍの化合物である請求項２または３に記載の液晶媒体。
【化１４】
0006054229.tif 000087
（式中、ｍは、１、２、３、４、５または６である。）
【請求項５】
式ＣＹ−Ｖｎ−（Ｏ）ｍの化合物は、式ＣＹ−Ｖ−Ｏｍの化合物である請求項３に記載の液晶媒体。
【化１５】
0006054229.tif 000088
（式中、ｍは、１、２、３、４、５または６である。）
【請求項６】
式ＩＩＡおよび／またはＩＩＢの１種類以上の化合物を更に含む請求項１〜５のいずれか１項に記載の液晶媒体。
【化１６】
0006054229.tif 000089
（式中、
Ｒ２は、Ｈ、または１５個までの炭素原子を有するアルキルまたはアルケニル基を表し、該基は置換されていないか、ＣＮまたはＣＦ３によって１置換されているか、またはハロゲンによって少なくとも１置換されており、ただし加えて、これらの基の中の１個以上のＣＨ２基は、酸素原子が互いに直接結合しないようにして、それぞれ互いに独立に、−Ｏ−、−Ｓ−、
【化１７】
0006054229.tif 000090
−Ｃ≡Ｃ−、−ＣＯ−、−ＣＯ−Ｏ−、−Ｏ−ＣＯ−または−Ｏ−ＣＯ−Ｏ−で置き換えられていてもよく、
Ｌ１〜４は、それぞれ互いに独立に、ＦまたはＣｌを表し、
Ｚ２は、単結合、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯＯ−、−ＯＣＯ−、−Ｃ２Ｆ４−または−ＣＦ＝ＣＦ−を表し、
Ｒ２がアルキル基を表す場合、ｐは１または２を表し、
Ｒ２がアルケニル基を表す場合、ｐは２を表し、
ｖは、１〜６を表す。）
【請求項７】
式ＩＩＩの１種類以上の化合物を更に含む請求項１〜６のいずれか１項に記載の液晶媒体。
【化１８】
0006054229.tif 000091
（式中、
Ｒ３１およびＲ３２は、それぞれ互いに独立に、１２個までの炭素原子を有する直鎖状のアルキル、アルコキシアルキルまたはアルコキシ基を表し、
【化１９】
0006054229.tif 000092
および
Ｚ３は、単結合、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯＯ−、−ＯＣＯ−、−Ｃ２Ｆ４−または−ＣＦ＝ＣＦ−を表す。）
【請求項８】
式ＩＡ−１〜ＩＡ−１０の少なくとも１種類の化合物を含む請求項１〜７のいずれか１項に記載の液晶媒体。
【化２０．１】
0006054229.tif 000093
【化２０．２】
0006054229.tif 000094
（式中、
Ｙ１およびＹ２は、請求項１で示される意味を有し、および
ａｌｋｙｌは、１〜６個の炭素原子を有する直鎖状のアルキル基を表す。）
【請求項９】
式ＩＢ−１〜ＩＢ−１６の１種類以上の化合物を含む請求項１〜８のいずれか１項に記載の液晶媒体。
【化２１．１】
0006054229.tif 000095
【化２１．２】
0006054229.tif 000096
【請求項１０】
式ＩＢの化合物は、式ＣＣ−ｎ−ＶおよびＣＣ−ｎ−Ｖ１の化合物から成る群より選択される請求項１〜８のいずれか１項に記載の液晶媒体。
【化２２】
0006054229.tif 000097
（式中、ｎは、１、２、３、４、５または６を表す。）
【請求項１１】
式ＩＢの化合物は、式ＣＣ−３−Ｖ１の化合物である請求項１０に記載の液晶媒体。
【化２３】
0006054229.tif 000098
【請求項１２】
式ＩＩＡの化合物は、式ＣＣＹ−Ｖ−（Ｏ）ｍ、ＣＣＹ−１Ｖ−（Ｏ）ｍおよびＣＣＹ−Ｖｎ−（Ｏ）ｍの化合物から成る群より選択される請求項６に記載の液晶媒体。
【化２４】
0006054229.tif 000099
（式中、
ｎおよびｍは、それぞれ互いに独立に、１、２、３、４、５または６であり、
（Ｏ）は、酸素原子または単結合を表す。）
【請求項１３】
式ＩＩＢの化合物は、式ＣＰＹ−Ｖ−（Ｏ）ｍの化合物から成る群より選択される請求項６に記載の液晶媒体。
【化２５】
0006054229.tif 000100
（式中、
ｍは、１、２、３、４、５または６であり、
（Ｏ）は、酸素原子または単結合を表す。）
【請求項１４】
式ＩＩＩの化合物は、式ＣＣＨ−ｎＯｍおよびＣＣＨ−ｎｍの化合物から成る群より選択される請求項７に記載の液晶媒体。
【化２６】
0006054229.tif 000101
（式中、ｎおよびｍは、それぞれ互いに独立に、１、２、３、４、５または６である。）
【請求項１５】
式ＩＩＩの化合物は、式ＣＣＨ−ｎｍの化合物から成る群より選択される請求項１４に記載の液晶媒体。
【化２７】
0006054229.tif 000102
（式中、ｎおよびｍは、それぞれ互いに独立に、１、２、３、４、５または６である。）
【請求項１６】
式ＩＩＡおよび／またはＩＩＢの１種類以上の化合物を含む請求項１または２に記載の液晶媒体。
【化２８】
0006054229.tif 000103
（式中、
Ｒ２は、Ｈまたは１５個までの炭素原子を有するアルキル基を表し、該基は置換されていないか、ＣＮまたはＣＦ３によって１置換されているか、またはハロゲンによって少なくとも１置換されており、ただし加えて、これらの基の中の１個以上のＣＨ２基は、酸素原子が互いに直接結合しないようにして、−Ｏ−、−Ｓ−、
【化２９】
0006054229.tif 000104
−Ｃ≡Ｃ−、−ＣＦ２Ｏ−、−ＯＣＦ２−、−ＯＣ−Ｏ−または−Ｏ−ＣＯ−で置き換えられていてもよく、
Ｌ１〜４は、それぞれ互いに独立に、ＦまたはＣｌを表し、
Ｚ２は、単結合、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯＯ−、−ＯＣＯ−、−Ｃ２Ｆ４−または−ＣＦ＝ＣＦ−を表し、
ｐは、１または２を表し、および
ｖは、１〜６を表す。）
【請求項１７】
式ＩＩＩａおよびＩＩＩｂから成る群より選択される１種類以上の化合物を含む請求項１または２に記載の液晶媒体。
【化３０】
0006054229.tif 000105
（式中、
ａｌｋｙｌおよびａｌｋｙｌ＊は、それぞれ互いに独立に、１〜６個の炭素原子を有する直鎖状のアルキル基を表す。）
【請求項１８】
表Ｂより選択される１種類以上の安定剤を含む請求項１〜１７のいずれか１項に記載の液晶媒体。
【表１．１】
0006054229.tif 000106
【表１．２】
0006054229.tif 000107
【表１．３】
0006054229.tif 000108
【表１．４】
0006054229.tif 000109
【表１．５】
0006054229.tif 000110
【発明の詳細な説明】
【技術分野】
【０００１】
本発明は、式ＩＡの少なくとも１種類の化合物と、式ＩＢ、ＩＣおよびＩＤから成る化合物群より選択される少なくとも１種類の化合物とを含む極性化合物類の混合物に基づく負の誘電異方性の液晶媒体に関する。
【０００２】
【化１】
0006054229.tif 000002
【０００３】
【化２】
0006054229.tif 000003
式中、
Ｒ１ＡおよびＲ１Ｂは、それぞれ互いに独立に、６個までの炭素原子を有するアルケニル基を表し、該基は置換されていないか、ＣＮまたはＣＦ３によって１置換されているか、またはハロゲンによって少なくとも１置換されており、ただし加えて、これらの基の中の１個以上のＣＨ２基は、酸素原子が互いに直接結合しないようにして、−Ｏ−、−Ｓ−、
【０００４】
【化３】
0006054229.tif 000004
−Ｃ≡Ｃ−、−ＣＦ２Ｏ−、−ＯＣＦ２−、−ＯＣ−Ｏ−または−Ｏ−ＣＯ−で置き換えられていてもよく、
Ｒ２Ａ、Ｒ２Ｂ、Ｒ１Ｃ、Ｒ１ＤおよびＲ２Ｄは、それぞれ互いに独立に、６個までの炭素原子を有するアルキルまたはアルケニル基を表し、該基は置換されていないか、ＣＮまたはＣＦ３によって１置換されているか、またはハロゲンによって少なくとも１置換されており、ただし加えて、これらの基の中の１個以上のＣＨ２基は、酸素原子が互いに直接結合しないようにして、−Ｏ−、−Ｓ−、
【０００５】
【化４】
0006054229.tif 000005
−Ｃ≡Ｃ−、−ＣＦ２Ｏ−、−ＯＣＦ２−、−ＯＣ−Ｏ−または−Ｏ−ＣＯ−で置き換えられていてもよく、
【０００６】
【化５】
0006054229.tif 000006
Ｙ１、Ｙ２、Ｙ４およびＹ５は、それぞれ互いに独立に、Ｆ、Ｃｌ、ＣＦ３、ＣＨＦ２、ＣＨ２Ｆ、ＯＣＦ３、ＯＣＨ２Ｆ、ＯＣＨＦ２またはＣＮを表し、
Ｙ３は、ＨまたはＣＨ３を表し、
Ｒ２Ｃは、ＨまたはＦを表し、
Ｒ３Ｃは、Ｈ、ＣＨ３、Ｃ２Ｈ５またはｎ−Ｃ３Ｈ７を表し、
ａおよびｂは、それぞれ互いに独立に、０、１または２を表し、ただしａ＋ｂは１以上であり、
ｃは、１または２を表し、および
ｄは、０または１を表す。
【０００７】
この型の媒体は、特に、ＥＣＢ効果に基づいてアクティブマトリクス駆動を備える電気光学的ディスプレイ用に、およびＩＰＳ（ｉｎ−ｐｌａｎｅ  ｓｗｉｔｃｈｉｎｇ）およびＦＦＳ（ｆｒｉｎｇｅ  ｆｉｅｌｄ  ｓｗｉｔｃｈｉｎｇ）ディスプレイ用に使用できる。本発明の媒体は、好ましくは負の誘電異方性を有する。
【背景技術】
【０００８】
電気的制御複屈折率の原理、ＥＣＢ効果、またはＤＡＰ効果（整列相の変形：ｄｅｆｏｒｍａｔｉｏｎ  ｏｆ  ａｌｉｇｎｅｄ  ｐｈａｓｅｓ）は、１９７１年に最初に記載された（Ｍ．Ｆ．ＳｃｈｉｅｃｋｅｌおよびＫ．Ｆａｈｒｅｎｓｃｈｏｎ、「Ｄｅｆｏｒｍａｔｉｏｎ  ｏｆ  ｎｅｍａｔｉｃ  ｌｉｑｕｉｄ  ｃｒｙｓｔａｌｓ  ｗｉｔｈ  ｖｅｒｔｉｃａｌ  ｏｒｉｅｎｔａｔｉｏｎ  ｉｎ  ｅｌｅｃｔｒｉｃａｌ  ｆｉｅｌｄｓ」、Ａｐｐｌ．Ｐｈｙｓ．Ｌｅｔｔ．１９（１９７１）、３９１２；非特許文献１）。その後、Ｊ．Ｆ．Ｋａｈｎ（Ａｐｐｌ．Ｐｈｙｓ．Ｌｅｔｔ．２０（１９７２）、１１９３；非特許文献２）およびＧ．ＬａｂｒｕｎｉｅおよびＪ．Ｒｏｂｅｒｔ（Ｊ．Ａｐｐｌ．Ｐｈｙｓ．４４（１９７３）、４８６９；非特許文献３）による報文が発行された。
【０００９】
Ｊ．ＲｏｂｅｒｔおよびＦ．Ｃｌｅｒｃ（ＳＩＤ  ８０  Ｄｉｇｅｓｔ  Ｔｅｃｈｎ．Ｐａｐｅｒｓ（１９８０）、３０；非特許文献４）、Ｊ．Ｄｕｃｈｅｎｅ（Ｄｉｓｐｌａｙｓ  ７（１９８６）、３；非特許文献５）およびＨ．Ｓｃｈａｄ（ＳＩＤ  ８２  Ｄｉｇｅｓｔ  Ｔｅｃｈｎ．Ｐａｐｅｒｓ（１９８２）、２４４；非特許文献６）の報文では、ＥＣＢ効果に基づく高情報量のディスプレイ素子中での使用に適するものとするためには、液晶相が、高い値の弾性定数比Ｋ３／Ｋ１、高い光学異方性値Δｎ、−０．５以下の値の誘電異方性Δεを有していなければならないことが示された。ＥＣＢ効果に基づく電気光学的ディスプレイ素子はホメオトロピックなエッジ配向を有している（ＶＡ技術、ｖｅｒｔｉｃａｌｌｙ  ａｌｉｇｎｅｄ技術）。誘電的に負の液晶媒体、所謂ＩＰＳまたはＦＦＳ効果を利用するディスプレイ中でも使用できる。
【００１０】
ＥＣＢ効果を利用するディスプレイは、所謂ＶＡＮ（ｖｅｒｔｉｃａｌｌｙ  ａｌｉｇｎｅｄ  ｎｅｍａｔｉｃ）ディスプレイとして、例えばＭＶＡ｛ｍｕｌｔｉ−ｄｏｍａｉｎ  ｖｅｒｔｉｃａｌ  ａｌｉｇｎｍｅｎｔ、例えば：Ｙｏｓｈｉｄｅ、Ｈ．ら、論文３．１：「ＭＶＡ  ＬＣＤ  ｆｏｒ  Ｎｏｔｅｂｏｏｋ  ｏｒ  Ｍｏｂｉｌｅ  ＰＣｓ（以下省略）」ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第６〜９頁（非特許文献７）およびＬｉｕ、Ｃ．Ｔ．ら、論文１５．１：「Ａ  ４６−ｉｎｃｈ  ＴＦＴ−ＬＣＤ  ＨＤＴＶ  Ｔｅｃｈｎｏｌｏｇｙ（以下省略）」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５０〜７５３頁（非特許文献８））｝モード、ＰＶＡ｛ｐａｔｔｅｒｎｅｄ  ｖｅｒｔｉｃａｌ  ａｌｉｇｎｍｅｎｔ、例えば：Ｋｉｍ、Ｓａｎｇ  Ｓｏｏ、論文１５．４：「Ｓｕｐｅｒ  ＰＶＡ  Ｓｅｔｓ  Ｎｅｗ  Ｓｔａｔｅ−ｏｆ−ｔｈｅ−Ａｒｔ  ｆｏｒ  ＬＣＤ−ＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７６０〜７６３頁（非特許文献９）｝モード、ＡＳＶ｛ａｄｖａｎｃｅｄ  ｓｕｐｅｒ  ｖｉｅｗ、例えば：Ｓｈｉｇｅｔａ、ＭｉｔｚｕｈｉｒｏおよびＦｕｋｕｏｋａ、Ｈｉｒｏｆｕｍｉ、論文１５．２：「Ｄｅｖｅｌｏｐｍｅｎｔ  ｏｆ  Ｈｉｇｈ  Ｑｕａｌｉｔｙ  ＬＣＤＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５４〜７５７頁（非特許文献１０）｝モード中において、液晶ディスプレイの３種類のより最近の型の１つとして確立されてきたもので、ＩＰＳ（ｉｎ−ｐｌａｎｅ  ｓｗｉｔｃｈｉｎｇ）ディスプレイ（例えば：Ｙｅｏ、Ｓ．Ｄ．、論文１５．３：「Ａｎ  ＬＣ  Ｄｉｓｐｌａｙ  ｆｏｒ  ｔｈｅ  ＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５８および７５９頁（非特許文献１１））および長く知られているＴＮ（ｔｗｉｓｔｅｄ  ｎｅｍａｔｉｃ）ディスプレイに加えて、特にテレビ用途向けとして現在のところ最も重要である。それらの技術は、一般的な形で、例えばＳｏｕｋ，Ｊｕｎ｛ＳＩＤセミナー２００４、セミナーＭ−６：「Ｒｅｃｅｎｔ  Ａｄｖａｎｃｅｓ  ｉｎ  ＬＣＤ  Ｔｅｃｈｎｏｌｏｇｙ」、セミナー講義ノート、Ｍ−６／１〜Ｍ−６／２６（非特許文献１２）｝およびＭｉｌｌｅｒ，Ｉａｎ｛ＳＩＤセミナー  ２００４、セミナーＭ−７：「ＬＣＤ−Ｔｅｌｅｖｉｓｉｏｎ」、セミナー講義ノート、Ｍ−７／１〜Ｍ−７／３２（非特許文献１３）｝で比較されている。オーバードライブ駆動方法により、近年のＥＣＢディスプレイの応答時間は既に著しく改良されてきたが（例えば：Ｋｉｍ、Ｈｙｅｏｎ  Ｋｙｅｏｎｇら、論文９．１：「Ａ５７−ｉｎ．Ｗｉｄｅ  ＵＸＧＡ  ＴＦＴ−ＬＣＤ  ｆｏｒ  ＨＤＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第１０６〜１０９頁（非特許文献１４））、ビデオに対応できる応答時間を達成することは、特にグレーレベルのスイッチングにおいて、依然として満足いくほどには未だ解決されていない問題である。
【００１１】
この効果を電気光学的ディスプレイ素子中で工業的に応用するには、多数の要求を満足するＬＣ相が必要となる。ここで特に重要なものは、水分、空気、および熱、赤外線、可視および紫外領域の放射、直流および交流電界などの物理的影響に対する化学的安定性である。
【００１２】
さらに、工業的に使用できるＬＣ相は、適切な温度範囲での液晶中間相および低粘度が必要である。
【００１３】
現在までに開示された液晶中間相を有する一連の化合物には、単一の化合物でこれら全ての要求を見たすものはなかった。従って、ＬＣ相として使用できる材料を得るためには、一般に、２〜２５種類、好ましくは３〜１８種類の化合物の混合物が調製される。しかしながら、著しく負の誘電異方性および充分な長期安定性を有する液晶材料がこれまで入手できなかったため、最適な相はこのように簡単には調製できなかった。
【００１４】
マトリックス液晶ディスプレイ（ＭＬＣディスプレイ）は既知である。個々のピクセルをそれぞれスイッチングするために使用することができる非線形素子は、例えば、アクティブ素子（即ち、トランジスター）である。これは「アクティブマトリックス」と呼ばれ、２つの区別される型に分けられる。
【００１５】
１．基体としてのシリコンウエハー上のＭＯＳ（金属酸化物半導体）トランジスター。
【００１６】
２．基体としてのガラス板上の薄膜トランジスター（ＴＦＴ）。
【００１７】
第１の型の場合、使用される電気光学的効果は、通常、動的散乱またはゲスト−ホスト効果である。基板材料として単結晶シリコンを使用すると、色々な部品ディスプレイのモジュール組み立て品の場合であっても接続部での問題が生じるため、ディスプレイの大きさが制限される。
【００１８】
好適であってより有望な第２の型の場合には、ＴＮ効果が、通常使用される電気光学的効果である。
【００１９】
区別される２つの技術がある。即ち、例えばＣｄＳｅのように化合物半導体を含むＴＦＴ、または多結晶またはアモルファスシリコンに基づいたＴＦＴである。後者の技術について、世界的に集中した研究がなされている。
【００２０】
ＴＦＴマトリックスは、ディスプレイの１つのガラス板の内面に形成され、もう一方のガラス板は、内面に透明な対向電極を有する。ピクセル電極の大きさと比較して、ＴＦＴは非常に小さく、事実上、画像に対する悪影響はない。この技術は、フルカラー対応のディスプレイにも適用でき、このディスプレイでは、フィルター素子がスイッチング可能なピクセルの各々に対向するように、赤、緑および青フィルターのモザイクが配置される。
【００２１】
これまでに開示されたＴＦＴディスプレイは、通常、透過光に対して直交した偏光板を備えるＴＮセルとして作動し、背面から照らされる。
【００２２】
ここで用語「ＭＬＣディスプレイ」は、集積非線形素子を備える任意のマトリックスディスプレイを含む。即ち、アクティブマトリックスに加えて、バリスターまたはダイオード（ＭＩＭ、即ち、ｍｅｔａｌ−ｉｎｓｕｌａｔｏｒ−ｍｅｔａｌ）のような受動型素子を備えたディスプレイも含む。
【００２３】
この型のＭＬＣディスプレイは、特にテレビ用途（例えばポケットテレビ）、または自動車または航空機内での高度情報ディスプレイに適している。コントラストの角度依存性と応答時間の問題に加えて、ＭＬＣディスプレイにおいては、液晶混合物の比抵抗が十分に高くないことに起因する問題がある［ＴＯＧＡＳＨＩ，Ｓ．、ＳＥＫＩＧＵＣＨＩ，Ｋ．、ＴＡＮＡＢＥ，Ｈ．、ＹＡＭＡＭＯＴＯ，Ｅ．、ＳＯＲＩＭＡＣＨＩ，Ｋ．、ＴＡＪＩＭＡ，Ｅ．、ＷＡＴＡＮＡＢＥ，Ｈ．およびＳＨＩＭＩＺＵ，Ｈ．、Ｐｒｏｃ．Ｅｕｒｏｄｉｓｐｌａｙ、１９８４年９月、第８４巻、第Ａ２１０〜２８８号、「Ｍａｔｒｉｘ  ＬＣＤ  Ｃｏｎｔｒｏｌｌｅｄ  ｂｙ  Ｄｏｕｂｌｅ  Ｓｔａｇｅ  Ｄｉｏｄｅ  Ｒｉｎｇｓ」、第１４１ｆｆ頁（パリ）（非特許文献１５）；ＳＴＲＯＭＥＲ，Ｍ．、Ｐｒｏｃ．Ｅｕｒｏｄｉｓｐｌａｙ、第８４巻、１９８４年９月、「Ｄｅｓｉｇｎ  ｏｆ  Ｔｈｉｎ  Ｆｉｌｍ  Ｔｒａｎｓｉｓｔｏｒｓ  ｆｏｒ  Ｍａｔｒｉｘ  Ａｄｄｒｅｓｓｉｎｇ  ｏｆ  Ｔｅｌｅｖｉｓｉｏｎ  Ｌｉｑｕｉｄ  Ｃｒｙｓｔａｌ  Ｄｉｓｐｌａｙｓ」、第１４５ｆｆ頁（パリ）（非特許文献１６）］。抵抗の低下に伴い、ＭＬＣディスプレイのコントラストが劣化する。液晶混合物の比抵抗は、ディスプレイの内部表面との相互作用のために、一般に、ＭＬＣディスプレイの寿命に全体に渡って低下するので、許容される抵抗値を長期の動作期間で有するディスプレイのためには、高い（初期）抵抗が非常に重要である。
【００２４】
これまでに開示されたＭＬＣ−ＴＮディスプレイの不具合は、それらの比較的低いコントラスト、比較的大きい視野角依存性、およびこれらのディスプレイ中で中間調を生じさせることが困難なことである。
【００２５】
したがって、非常に高い比抵抗を有すると同時に、広い動作温度範囲、短い応答時間および低い閾電圧を有し、これらのおかげで各種の中間調を生じさせることができるＭＬＣディスプレイが引き続き強く要求されている。
【先行技術文献】
【非特許文献】
【００２６】
【非特許文献１】Ｍ．Ｆ．ＳｃｈｉｅｃｋｅｌおよびＫ．Ｆａｈｒｅｎｓｃｈｏｎ、「Ｄｅｆｏｒｍａｔｉｏｎ  ｏｆ  ｎｅｍａｔｉｃ  ｌｉｑｕｉｄ  ｃｒｙｓｔａｌｓ  ｗｉｔｈ  ｖｅｒｔｉｃａｌ  ｏｒｉｅｎｔａｔｉｏｎ  ｉｎ  ｅｌｅｃｔｒｉｃａｌ  ｆｉｅｌｄｓ」、Ａｐｐｌ．Ｐｈｙｓ．Ｌｅｔｔ．１９（１９７１）、３９１２
【非特許文献２】Ｊ．Ｆ．Ｋａｈｎ、Ａｐｐｌ．Ｐｈｙｓ．Ｌｅｔｔ．２０（１９７２）、１１９３
【非特許文献３】Ｇ．ＬａｂｒｕｎｉｅおよびＪ．Ｒｏｂｅｒｔ、Ｊ．Ａｐｐｌ．Ｐｈｙｓ．４４（１９７３）、４８６９
【非特許文献４】Ｊ．ＲｏｂｅｒｔおよびＦ．Ｃｌｅｒｃ、ＳＩＤ  ８０  Ｄｉｇｅｓｔ  Ｔｅｃｈｎ．Ｐａｐｅｒｓ（１９８０）、３０
【非特許文献５】Ｊ．Ｄｕｃｈｅｎｅ、Ｄｉｓｐｌａｙｓ  ７（１９８６）、３
【非特許文献６】Ｈ．Ｓｃｈａｄ、ＳＩＤ  ８２  Ｄｉｇｅｓｔ  Ｔｅｃｈｎ．Ｐａｐｅｒｓ（１９８２）、２４４
【非特許文献７】Ｙｏｓｈｉｄｅ、Ｈ．ら、論文３．１：「ＭＶＡ  ＬＣＤ  ｆｏｒ  Ｎｏｔｅｂｏｏｋ  ｏｒ  Ｍｏｂｉｌｅ  ＰＣｓ・・・」ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第６〜９頁
【非特許文献８】Ｌｉｕ、Ｃ．Ｔ．ら、論文１５．１：「Ａ  ４６−ｉｎｃｈ  ＴＦＴ−ＬＣＤ  ＨＤＴＶ  Ｔｅｃｈｎｏｌｏｇｙ・・・」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５０〜７５３頁
【非特許文献９】Ｋｉｍ、Ｓａｎｇ  Ｓｏｏ、論文１５．４：「Ｓｕｐｅｒ  ＰＶＡ  Ｓｅｔｓ  Ｎｅｗ  Ｓｔａｔｅ−ｏｆ−ｔｈｅ−Ａｒｔ  ｆｏｒ  ＬＣＤ−ＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７６０〜７６３頁
【非特許文献１０】Ｓｈｉｇｅｔａ、ＭｉｔｚｕｈｉｒｏおよびＦｕｋｕｏｋａ、Ｈｉｒｏｆｕｍｉ、論文１５．２：「Ｄｅｖｅｌｏｐｍｅｎｔ  ｏｆ  Ｈｉｇｈ  Ｑｕａｌｉｔｙ  ＬＣＤＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５４〜７５７頁
【非特許文献１１】Ｙｅｏ、Ｓ．Ｄ．、論文１５．３：「Ａｎ  ＬＣ  Ｄｉｓｐｌａｙ  ｆｏｒ  ｔｈｅ  ＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５８および７５９頁
【非特許文献１２】Ｓｏｕｋ、Ｊｕｎ、セミナーＭ−６：「Ｒｅｃｅｎｔ  Ａｄｖａｎｃｅｓ  ｉｎ  ＬＣＤ  Ｔｅｃｈｎｏｌｏｇｙ」、セミナー講義ノート、Ｍ−６／１〜Ｍ−６／２６
【非特許文献１３】Ｍｉｌｌｅｒ、Ｉａｎ、ＳＩＤセミナー  ２００４、セミナーＭ−７：「ＬＣＤ−Ｔｅｌｅｖｉｓｉｏｎ」、セミナー講義ノート、Ｍ−７／１〜Ｍ−７／３２
【非特許文献１４】Ｋｉｍ、Ｈｙｅｏｎ  Ｋｙｅｏｎｇら、論文９．１：「Ａ５７−ｉｎ．Ｗｉｄｅ  ＵＸＧＡ  ＴＦＴ−ＬＣＤ  ｆｏｒ  ＨＤＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第１０６〜１０９頁
【非特許文献１５】ＴＯＧＡＳＨＩ，Ｓ．、ＳＥＫＩＧＵＣＨＩ，Ｋ．、ＴＡＮＡＢＥ，Ｈ．、ＹＡＭＡＭＯＴＯ，Ｅ．、ＳＯＲＩＭＡＣＨＩ，Ｋ．、ＴＡＪＩＭＡ，Ｅ．、ＷＡＴＡＮＡＢＥ，Ｈ．およびＳＨＩＭＩＺＵ，Ｈ．、Ｐｒｏｃ．Ｅｕｒｏｄｉｓｐｌａｙ、１９８４年９月、第８４巻、第Ａ２１０〜２８８号、「Ｍａｔｒｉｘ  ＬＣＤ  Ｃｏｎｔｒｏｌｌｅｄ  ｂｙ  Ｄｏｕｂｌｅ  Ｓｔａｇｅ  Ｄｉｏｄｅ  Ｒｉｎｇｓ」、第１４１ｆｆ頁（パリ）
【非特許文献１６】ＳＴＲＯＭＥＲ，Ｍ．、Ｐｒｏｃ．Ｅｕｒｏｄｉｓｐｌａｙ、第８４巻、１９８４年９月、「Ｄｅｓｉｇｎ  ｏｆ  Ｔｈｉｎ  Ｆｉｌｍ  Ｔｒａｎｓｉｓｔｏｒｓ  ｆｏｒ  Ｍａｔｒｉｘ  Ａｄｄｒｅｓｓｉｎｇ  ｏｆ  Ｔｅｌｅｖｉｓｉｏｎ  Ｌｉｑｕｉｄ  Ｃｒｙｓｔａｌ  Ｄｉｓｐｌａｙｓ」、第１４５ｆｆ頁（パリ）
【発明の概要】
【発明が解決しようとする課題】
【００２７】
本発明は、特にモニターおよびテレビ用途向けのＭＬＣディスプレイを提供することを目的としており、該ディスプレイはＥＣＢまたはＩＰＳ効果に基づいており、上記の不具合を示さないか示しても低減されており、同時に非常に高い比抵抗値を有している。特に、モニターおよびテレビ用には、ディスプレイが非常に高温および非常に低温においても機能することが保証されなければならない。
【課題を解決するための手段】
【００２８】
驚くべきことに、これらのディスプレイ素子中で、式ＩＡの少なくとも１種類の化合物と、式ＩＢ、ＩＣおよびＩＤの群からの少なくとも１種類の化合物とを含むネマチック液晶混合物を使用すれば、この目的が達成されることが今回見出された。式ＩＡの化合物は、例えば、ＥＰ  ０  ９６９  ０７１  Ｂ１、ＥＰ  １  ３６２  ８３９  Ａ２、ＤＥ  １９９  ２７  ６２７  Ａ１およびＤＥ  １０１  ５７  ６７４  Ａ１より既知である。式ＩＢの化合物は、例えばよりＧＢ  ０  １６８  ６８３  Ｂ１およびＥＰ  ０  １２２  ３８９  Ｂ１より既知である。式ＩＣの化合物は、例えばＷＯ  ０３／０１０１２０より既知である。式ＩＤの化合物は、例えばＤＥ  １０  ２０４  ２３６およびＤＥ  ３９  ０６  ０４０より既知である。
【００２９】
よって、本発明は、式ＩＡの少なくとも１種類の化合物と、式ＩＢ、ＩＣおよびＩＤから成る化合物群より選択される少なくとも１種類の化合物とを含む極性化合物類の混合物に基づく液晶媒体に関する。
【００３０】
本発明の混合物は、７０℃以上の透明点と共に非常に広い範囲でネマチック相を示し、非常に好ましい値の容量閾値、比較的高い値の保持率および同時に−３０℃および−４０℃において非常に良好な低温安定性を示し、非常に低い回転粘度および短い応答時間を有する。よって、本発明の混合物は、回転粘度γ１の改良に加え、弾性率Ｋ３３の上昇が応答時間の改良に寄与している事実によって区別される。
【発明を実施するための形態】
【００３１】
本発明の混合物の好ましい実施形態の幾つかを以下に示す。
【００３２】
ａ）式ＩＡおよびＩＢ中のＲ１ＡおよびＲ１Ｂは、好ましくはアルケニル基を表し、特にはビニル、１Ｅ−アルケニルまたは３−アルケニルで、非常に特に好ましくは、ＣＨ２＝ＣＨ、ＣＨ３ＣＨ＝ＣＨ、Ｃ２Ｈ５ＣＨ＝ＣＨ、Ｃ３Ｈ７ＣＨ＝ＣＨ、ＣＨ２＝ＣＨＣ２Ｈ４、ＣＨ３ＣＨ＝ＣＨＣ２Ｈ４、ＣＨ＝ＣＨＣＨ２、ＣＨ３ＣＨ＝ＣＨＣＨ２、Ｃ２Ｈ５ＣＨ＝ＣＨＣＨ２である。
【００３３】
Ｒ１Ａは、特にはＣＨ２＝ＣＨを表す。Ｒ１Ｂは、特にはＣＨ３ＣＨ＝ＣＨまたはＣＨ２＝ＣＨを表す。
【００３４】
Ｒ１Ｃ、Ｒ１ＤおよびＲ２Ｄは、好ましくは直鎖状のアルキル基、特にはＣＨ３、Ｃ２Ｈ５、ｎ−Ｃ３Ｈ７、ｎ−Ｃ４Ｈ９またはｎ−Ｃ５Ｈ１１、更にはｎ−Ｃ６Ｈ１３またはｎ−Ｃ７Ｈ１５を表す。
【００３５】
ｂ）式ＩＡの１種類、２種類、３種類または４種類以上、好ましくは１種類、２種類または３種類の化合物を含む液晶媒体。
【００３６】
ｃ）混合物全体における式ＩＡの化合物の割合が、５質量％以上、好ましくは少なくとも１０質量％、特に好ましくは１５質量％以上である液晶媒体。
【００３７】
存在するのであれば、混合物全体における式ＩＢの化合物の割合は、好ましくは５質量％以上、特には１０質量％以上、非常に特に好ましくは２０質量％以上である。
【００３８】
存在するのであれば、混合物全体における式ＩＣの化合物の割合は、好ましくは２質量％以上、特には４質量％以上、非常に特に好ましくは５質量％以上である。
【００３９】
存在するのであれば、混合物全体における式ＩＤの化合物の割合は、好ましくは４質量％以上、特には８質量％以上、非常に特に好ましくは１０質量％以上である。
【００４０】
本発明の混合物中の式ＩＢ、ＩＣおよび／またはＩＤの化合物の総割合は、好ましくは５質量％以上、特には１０質量％以上、非常に特に好ましくは１５質量％以上である。
【００４１】
ｄ）式ＩＡの好ましい化合物は、式ＩＡ−１〜ＩＡ−５４の化合物である。
【００４２】
【化６．１】
0006054229.tif 000007
【００４３】
【化６．２】
0006054229.tif 000008
【００４４】
【化６．３】
0006054229.tif 000009
【００４５】
【化６．４】
0006054229.tif 000010
【００４６】
【化６．５】
0006054229.tif 000011
【００４７】
【化６．６】
0006054229.tif 000012
【００４８】
【化６．７】
0006054229.tif 000013
【００４９】
【化６．８】
0006054229.tif 000014
【００５０】
ａｌｋｙｌは、１〜６個の炭素原子を有する直鎖状のアルキル基を表す。
【００５１】
式ＩＡ−１、ＩＡ−２、ＩＡ−３、ＩＡ−４、ＩＡ−１１、ＩＡ−１２、ＩＡ−１３およびＩＡ−１４の化合物が特に好ましい。
【００５２】
式ＩＡおよび式ＩＡ−１〜ＩＡ−５４の補助式の化合物中において、好ましくはＹ１およびＹ２は両者ともフッ素を表し、Ｙ３はＨである。
【００５３】
更に、以下の組み合わせが好ましい。
【００５４】
Ｙ１＝Ｆ、Ｙ２＝ＣｌおよびＹ３＝Ｈ；
Ｙ１＝Ｃｌ、Ｙ２＝ＦおよびＹ３＝Ｈ。
【００５５】
式ＩＢの好ましい化合物は、式ＩＢ−１〜ＩＢ−１６の化合物である。
【００５６】
【化７．１】
0006054229.tif 000015
【００５７】
【化７．２】
0006054229.tif 000016
【００５８】
式ＩＣの好ましい化合物は、式ＩＣ−１〜ＩＣ−１６の化合物である。
【００５９】
【化８．１】
0006054229.tif 000017
【００６０】
【化８．２】
0006054229.tif 000018
【００６１】
【化８．３】
0006054229.tif 000019
【００６２】
式中、Ｒ１Ｃは、好ましくは直鎖状のアルキル基を表す。式ＩＣ−３、更にはＩＣ−１およびＩＣ−４の化合物が特に好ましい。
【００６３】
式ＩＤの好ましい化合物は、式ＩＤ−１〜ＩＤ−６の化合物である。
【００６４】
【化９】
0006054229.tif 000020
【００６５】
式中、Ｒ１Ｄは好ましくは直鎖状で１〜７個の炭素原子を有するアルキル基を表し、Ｒ２Ｄは好ましくは直鎖状で１〜７個の炭素原子を有するアルキルまたはアルコキシ基を表す。式ＩＤ−１およびＩＤ−４の化合物が特に好ましい。
【００６６】
ｅ）式ＩＩＡおよび／またはＩＩＢの１種類以上の化合物を更に含む液晶媒体。
【００６７】
【化１０】
0006054229.tif 000021
式中、
Ｒ２は、Ｈまたは１５個までの炭素原子を有するアルキルまたはアルケニル基（好ましくはアルキル基）を表し、該基は置換されていないか、ＣＮまたはＣＦ３によって１置換されているか、またはハロゲンによって少なくとも１置換されており、ただし加えて、これらの基の中の１個以上のＣＨ２基は、酸素原子が互いに直接結合しないようにして、−Ｏ−、−Ｓ−、
【００６８】
【化１１】
0006054229.tif 000022
−Ｃ≡Ｃ−、−ＣＦ２Ｏ−、−ＯＣＦ２−、−ＯＣ−Ｏ−または−Ｏ−ＣＯ−で置き換えられていてもよく、
Ｌ１〜４は、それぞれ互いに独立に、ＦまたはＣｌを表し、
Ｚ２は、単結合、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯＯ−、−ＯＣＯ−、−Ｃ２Ｆ４−または−ＣＦ＝ＣＦ−を表し、
ｐは、１または２を表し、および
ｖは、１〜６を表す。
【００６９】
式ＩＩＡおよびＩＩＢの好ましい化合物を以下に示す。
【００７０】
【化１２．１】
0006054229.tif 000023
【００７１】
【化１２．２】
0006054229.tif 000024
【００７２】
【化１２．３】
0006054229.tif 000025
【００７３】
【化１２．４】
0006054229.tif 000026
【００７４】
ａｌｋｙｌおよびａｌｋｙｌ＊は、それぞれ互いに独立に、１〜６個の炭素原子を有する直鎖状のアルキル基を表す。
【００７５】
式ＩＩＡおよびＩＩＢの化合物中のＲ２は、好ましくはそれぞれの場合で、直鎖状で６個までの炭素原子を有するアルキル基を表し、特にはＣＨ３、Ｃ２Ｈ５、ｎ−Ｃ３Ｈ７、ｎ−Ｃ４Ｈ９またはｎ−Ｃ５Ｈ１１である。Ｌ１〜４は、好ましくはそれぞれＦを表す。
【００７６】
ｆ）式ＩＩＩの１種類以上の化合物を更に含む液晶媒体。
【００７７】
【化１３】
0006054229.tif 000027
式中、
Ｒ３１およびＲ３２は、それぞれ互いに独立に、１２個までの炭素原子を有する直鎖状のアルキル、アルコキシアルキルまたはアルコキシ基を表し、
【００７８】
【化１４．１】
0006054229.tif 000028
【００７９】
【化１４．２】
0006054229.tif 000029
【００８０】
を表し、および
Ｚ３は、単結合、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯＯ−、−ＯＣＯ−、−Ｃ２Ｆ４−または−ＣＦ＝ＣＦ−を表す。
【００８１】
ｇ）混合物全体における式ＩＩＡおよび／またはＩＩＢの化合物の割合は少なくとも２０質量％である液晶媒体。
【００８２】
ｈ）混合物全体における式ＩＩＩの化合物の割合は少なくとも５質量％である液晶媒体。
【００８３】
ｉ）式ＩＩＩａ〜ＩＩＩｈより選ばれる１種類以上の化合物を更に含む液晶媒体。
【００８４】
【化１５．１】
0006054229.tif 000030
【００８５】
【化１５．２】
0006054229.tif 000031
【００８６】
式中、
ａｌｋｙｌおよびａｌｋｙｌ＊は、それぞれ互いに独立に、１〜６個の炭素原子を有する直鎖状のアルキル基を表す。
【００８７】
本発明の媒体は、好ましくは、式ＩＩＩａ、式ＩＩＩｂおよび／または式ＩＩＩｄの少なくとも１種類の化合物を含む。
【００８８】
ｊ）式ＩＡの化合物の１種類以上と、式ＩＢ、ＩＣおよびＩＤから成る化合物群より選択される少なくとも１種類以上の化合物とを組み合わせて５〜８０質量％、
式ＩＩＡおよび／またはＩＩＢの化合物の１種類以上を５〜８０質量％
を含むか、またはそれらより成る液晶媒体（ただし、式ＩＡ、ＩＢ、ＩＣ、ＩＤおよびＩＩＡおよび／またはＩＩＢの化合物の総量は、１００質量％以下である。）。
【００８９】
ｋ）以下の１種類以上の４環化合物を更に含む液晶媒体。
【００９０】
【化１６．１】
0006054229.tif 000032
【００９１】
【化１６．２】
0006054229.tif 000033
【００９２】
式中、
Ｒ７およびＲ８は、それぞれ互いに独立に、前記式ＩＩＡおよびＩＩＢのＲ２で示される意味の１つを有し、
ｗおよびｘは、それぞれ互いに独立に、１〜６を表す。
【００９３】
ｌ）式Ｙ−１〜Ｙ−８の１種類以上の化合物を更に含む液晶媒体。
【００９４】
【化１７．１】
0006054229.tif 000034
【００９５】
【化１７．２】
0006054229.tif 000035
【００９６】
式中、Ｒ１３〜Ｒ２０は、それぞれ互いに独立に、１〜６個の炭素原子を有するアルキルまたはアルコキシ基を表し、ｚおよびｍは、それぞれ互いに独立に、１〜６を表す。
【００９７】
本発明の液晶媒体は、好ましくは、式Ｙ−１〜Ｙ−８の１種類以上の化合物を５質量％以上の量で含む。
【００９８】
ｍ）以下の式の１種類以上の化合物：
【００９９】
【化１８】
0006054229.tif 000036
を、好ましくは３質量％より多い量で、特に５質量％以上で、非常に特に好ましくは５〜２５質量％で、更に含む液晶媒体。
【０１００】
ただし、Ｒ２１は１〜７個の炭素原子を有するアルキルまたはアルコキシ基を表し、
ｍは１〜６を表す。
【０１０１】
ｎ）式Ｔ−１〜Ｔ−２２の１種類以上のフッ素化されたターフェニル類を更に含む液晶媒体。
【０１０２】
【化１９．１】
0006054229.tif 000037
【０１０３】
【化１９．２】
0006054229.tif 000038
【０１０４】
【化１９．３】
0006054229.tif 000039
【０１０５】
【化１９．４】
0006054229.tif 000040
【０１０６】
式中、Ｒは、１〜７個の炭素原子を有する直鎖状のアルキルまたはアルコキシ基を表し、
ｍは、１〜６を表す。
【０１０７】
Ｒは、好ましくは、メチル、エチル、プロピル、ブチル、ペンチル、ヘキシル、メトキシ、エトキシ、プロポキシ、ブトキシまたはペントキシを表す。
【０１０８】
本発明の媒体は、好ましくは、式Ｔ−１〜Ｔ−２２のターフェニル類を２〜３０質量％の量で、特には５〜２０質量％で含む。
【０１０９】
式Ｔ−１、Ｔ−２、Ｔ−３およびＴ−２２の化合物が特に好ましい。これらの化合物の中で、Ｒは、好ましくは、それぞれ１〜５個の炭素原子を有するアルキル基、更にはアルコキシ基を表す。
【０１１０】
混合物のΔｎの値を０．１以上とする場合、好ましくはターフェニル類が本発明の混合物中で使用される。好ましい混合物は、化合物Ｔ−１〜Ｔ−２２の化合物群より選ばれる１種類以上のターフェニル化合物類を２〜２０質量％で含む。
【０１１１】
ｏ）式Ｂ−１〜Ｂ−３の１種類以上のビフェニル類を更に含む液晶媒体。
【０１１２】
【化２０．１】
0006054229.tif 000041
【０１１３】
【化２０．２】
0006054229.tif 000042
【０１１４】
式中、
ａｌｋｙｌおよびａｌｋｙｌ＊は、それぞれ互いに独立に、１〜６個の炭素原子を有する直鎖状のアルキル基を表し、および
ａｌｋｅｎｙｌおよびａｌｋｅｎｙｌ＊は、それぞれ互いに独立に、２〜６個の炭素原子を有する直鎖状のアルケニル基を表す。
【０１１５】
混合物全体における式Ｂ−１〜Ｂ−３のビフェニル類の割合は、好ましくは少なくとも３質量％、特には５質量％以上である。
【０１１６】
式Ｂ−１〜Ｂ−３の化合物のうち、式Ｂ−２の化合物が特に好ましい。
【０１１７】
特に好ましいビフェニル類は、以下である。
【０１１８】
【化２１】
0006054229.tif 000043
【０１１９】
式中、ａｌｋｙｌ＊は、１〜６個の炭素原子を有するアルキル基を表す。本発明の媒体は、特に好ましくは、式Ｂ−１ａおよび／またはＢ−２ｃの１種類以上の化合物を含む。
【０１２０】
ｐ）式Ｚ−１〜Ｚ−１６の少なくとも１種類の化合物を含む液晶媒体。
【０１２１】
【化２２．１】
0006054229.tif 000044
【０１２２】
【化２２．２】
0006054229.tif 000045
【０１２３】
式中、Ｒおよびａｌｋｙｌは上で示された意味を有する。
【０１２４】
ｑ）式Ｏ−１〜Ｏ−１３の少なくとも１種類の化合物を含む液晶媒体。
【０１２５】
【化２３．１】
0006054229.tif 000046
【０１２６】
【化２３．２】
0006054229.tif 000047
【０１２７】
式中、Ｒ１およびＲ２はＲ２Ａで示される意味を有し、Ｒ１およびＲ２は、好ましくは、それぞれは互いに独立に、直鎖状のアルキル基、さらにアルケニル基を表す。
【０１２８】
好ましい媒体は、式Ｏ−１、Ｏ−３、Ｏ−４、Ｏ−９および／またはＯ−１３の１種類以上の化合物を含む。
【０１２９】
ｒ）本発明の好ましい液晶媒体は、例えば式Ｎ−１〜Ｎ−５の化合物のようなテトラヒドロナフチルまたはナフチル単位を含む１種類以上の物質を含む。
【０１３０】
【化２４．１】
0006054229.tif 000048
【０１３１】
【化２４．２】
0006054229.tif 000049
【０１３２】
式中、Ｒ１ＮおよびＲ２Ｎは、それぞれ互いに独立にＲ２Ａで示される意味を有し、好ましくは直鎖状のアルキル基、直鎖状のアルコキシ基または直鎖状のアルケニル基を表し、およびＺ、Ｚ１およびＺ２は、それぞれ互いに独立に、−Ｃ２Ｈ４−、−ＣＨ＝ＣＨ−、−（ＣＨ２）４−、−（ＣＨ２）３Ｏ−、−Ｏ（ＣＨ２）３−、−ＣＨ＝ＣＨＣＨ２ＣＨ２−、−ＣＨ２ＣＨ２ＣＨ＝ＣＨ−、−ＣＨ２Ｏ−、−ＯＣＨ２−、−ＣＯＯ−、−ＯＣＯ−、−Ｃ２Ｆ４−、−ＣＦ＝ＣＦ−、−ＣＦ＝ＣＨ−、−ＣＨ＝ＣＦ−、−ＣＦ２Ｏ−、−ＯＣＦ２−、−ＣＨ２−または単結合を表す。
【０１３３】
ｓ）好ましい混合物は、式ＢＣの１種類以上のジフルオロジベンゾクロマン化合物類および／または式ＣＲのクロマン類を含む。
【０１３４】
【化２５】
0006054229.tif 000050
【０１３５】
式中、ＲＢ１、ＲＢ２、ＲＣＲ１およびＲＣＲ２は、それぞれ互いに独立にＲ２Ａの意味を有する。本発明の混合物は、好ましくは３〜２０質量％の量で、特には３〜１５質量％の量で、式ＢＣおよび／またはＣＲの化合物を含む。
【０１３６】
式ＢＣおよびＣＲの特に好ましい化合物は、化合物ＢＣ−１〜ＢＣ−７およびＣＲ−１〜ＣＲ−５である。
【０１３７】
【化２６．１】
0006054229.tif 000051
【０１３８】
【化２６．２】
0006054229.tif 000052
【０１３９】
式中、
ａｌｋｙｌおよびａｌｋｙｌ＊は、それぞれ互いに独立に、１〜６個の炭素原子を有する直鎖状のアルキル基を表し、
ａｌｋｅｎｙｌおよびａｌｋｅｎｙｌ＊は、それぞれ互いに独立に、２〜６個の炭素原子を有する直鎖状のアルケニル基を表す。
【０１４０】
式ＢＣ−２の１種類、２種類または３種類の化合物を含む混合物が非常に特に好ましい。
【０１４１】
本発明は、更に、ＥＣＢまたはＦＦＳ効果に基づきアクティブマトリックス駆動を備え、上記の液晶媒体を誘電体として含有することを特徴とする電気光学的ディスプレイに関する。
【０１４２】
本発明の液晶媒体は、好ましくは−２０℃以下〜７０℃以上まででネマチック相を有し、特に好ましくは−３０℃以下〜８０℃以上、非常に特に好ましくは−４０℃以下〜９０℃以上である。
【０１４３】
ここで用語「ネマチック相を有する」は、一方でスメクチック相および結晶化が対応する温度の低温で確認されないことを意味し、他方でネマチック相から加熱しても依然透明化しないことを意味する。低温における検査は対応する温度において流動粘度計により行なわれ、試験は、電気光学的用途に対応する層厚みを有する試験用セルに少なくとも１００時間保存して行なわれる。
【０１４４】
対応する試験用セル中における−２０℃での保存安定性が１０００時間以上の場合、媒体はこの温度において安定であると言われる。−３０℃および−４０℃の温度において、対応する時間は、それぞれ５００時間および２５０時間である。高温においては、毛細管による従来法により、透明点が測定される。
【０１４５】
液晶混合物は、好ましくは、少なくとも６０Ｋのネマチック相範囲と、２０℃において最大で３０ｍｍ２・ｓ−１の流動粘度ν２０を有する。
【０１４６】
液晶混合物中の複屈折率Δｎは一般に０．０７および０．１６の間であり、好ましくは０．０８および０．１２の間である。
【０１４７】
本発明の液晶混合物は、約−０．５〜−０．８、特には−３．０〜−６．０のΔεを有し、ただしΔεは誘電異方性を表す。２０℃における回転粘度γ１は、好ましくは１５０ｍＰａ・ｓ以下、特には１２０ｍＰａ・ｓ以下である。
【０１４８】
本発明の液晶媒体は比較的低い値の閾電圧（Ｖ０）を有している。それらは、好ましくは１．７Ｖ〜２．５Ｖの範囲、特に好ましくは２．４Ｖ以下、非常に特に好ましくは２．２Ｖ以下である。
【０１４９】
本発明においては、用語「閾電圧」は、他に明言しない限り、フレデリックス閾値としても知られる容量閾値（Ｖ０）に関する。
【０１５０】
加えて、本発明の液晶媒体は、液晶セル中において高い値の電圧保持率を有する。
【０１５１】
一般に、低い駆動電圧または閾電圧を有する液晶媒体は、高い駆動電圧または閾電圧を有する液晶媒体よりも低い電圧保持率を有し、また逆もいえる。
【０１５２】
本発明において、用語「誘電的に正の化合物」はΔε＞１．５の化合物を表し、用語「誘電的に中性の化合物」は−１．５≦Δε≦１．５の化合物を表し、用語「誘電的に負の化合物」はΔε＜−１．５の化合物を表す。ここで、化合物の誘電異方性は、化合物を１０％の濃度で液晶ホストに溶解し、それぞれの場合で２０μｍの厚みでホメオトロピックおよびホモジニアス表面配向を有する少なくとも１つの試験用セル中で１ｋＨｚにおいて、得られた混合物の容量を決定することにより決定される。測定電圧は典型的には０．５Ｖ〜１．０Ｖであるが、検討されるそれぞれの液晶混合物の容量閾値よりは常に低くする。
【０１５３】
誘電的に正および誘電的に中性の化合物に使用されるホスト混合物はＺＬＩ−４７９２で、誘電的に負の化合物に使用されるホスト混合物はＺＬＩ−２８５７で、いずれも独国のメルク社製である。検討されるそれぞれの化合物の値は、検討される化合物を添加した後のホスト化合物の誘電率の変化、およびその化合物１００％への外挿により得られる。検討される化合物は、ホスト混合物に１０％の量で溶解される。材料の溶解度が低すぎてこれが行なえない場合、所望の温度で検討できるようになるまで濃度を段階的に半分にしていく。
【０１５４】
本発明で示される全ての温度の値は℃で示されている。
【０１５５】
電圧保持率は、メルク社で製造された試験用セル中で決定される。測定用セルはソーダライムガラス基板を有し、ポリイミド配向層（ＡＬ−３０４６、日本合成ゴム社、日本製）を備えて製造される。層厚みは均一に６．０μｍである。透明ＩＴＯ電極の面積は１ｃｍ２である。
【０１５６】
本発明の混合物は、例えばＶＡＮ、ＭＶＡ、（Ｓ）−ＰＶＡおよびＡＳＶのような全てのＶＡ−ＴＦＴ用途に適している。更に、Δεが負であるＩＰＳ（ｉｎ−ｐｌａｎｅ  ｓｗｉｔｃｈｉｎｇ）、ＦＦＳ（ｆｒｉｎｇｅ  ｆｉｅｌｄ  ｓｗｉｔｃｈｉｎｇ）およびＰＡＬＣの用途に適している。
【０１５７】
本発明のディスプレイ中のネマチック液晶混合物は一般に２種類の成分ＡおよびＢを含んでおり、これらの成分自身は１種類以上の個々の化合物より成る。
【０１５８】
成分Ａは著しい負の誘電異方性を有しており、−０．５以下の誘電異方性のネマチック相を与える。式ＩＡの１種類以上の化合物に加え、成分Ａは、好ましくは、式ＩＣ、ＩＤ、ＩＩＡ、ＩＩＢの１種類以上の化合物を含む。
【０１５９】
成分Ａの割合は好ましくは４５および１００％の間であり、特には６０および１００％の間である。
【０１６０】
成分Ａのためには、−０．８以下の値のΔεを有する１種類（またはそれより多く）の個々の化合物が好ましくは選択される。混合物全体におけるＡの割合が低いほど、Δεの値をより負としなければならない。
【０１６１】
成分Ｂは明瞭なネマトゲン性を有しており、２０℃において３０ｍｍ２・ｓ−１以下、好ましくは２５ｍｍ２・ｓ−１以下の流動粘度を有する。
【０１６２】
成分Ｂにおける特に好ましい個々の化合物は、非常に低い粘度のネマチック液晶で、２０℃において１８ｍｍ２・ｓ−１以下、好ましくは１２ｍｍ２・ｓ−１以下の流動粘度を有している。
【０１６３】
成分Ｂは、モノトロピック性またはエナンチオトロピック性のネマチックであり、スメクチック相を有さず、そして、液晶混合物において極めて低い温度までスメクチック相の発生を防止することができる。例えば、高いネマトゲン性の各種材料を、スメクチック液晶混合物に加えた場合、これらの材料のネマトゲン性は、達成されたスメクチック相抑制の程度をとおして比較することができる。
【０１６４】
多数の好適な材料が、文献により当業者に知られている。式ＩＩＩの化合物が特に好ましい。
【０１６５】
加えて、これらの液晶相も１８種類より多い成分を含んでいてもよく、好ましくは１８〜２５種類の成分である。
【０１６６】
その相は、好ましくは、式ＩＡ、ＩＢ、ＩＣ、ＩＤ、ＩＩＡおよび／またはＩＩＢ、および任意にＩＩＩの化合物を、４〜１５種類、特には５〜１２種類、特に好ましくは１０種類より少ない種類を含む。
【０１６７】
式ＩＡ、ＩＢ、ＩＣ、ＩＤ、ＩＩＡおよび／またはＩＩＢおよびＩＩＩの化合物に加え、他の構成成分も、例えば混合物全体の４５％までの量、しかし好ましくは３５％まで、特には１０％までの量で存在してよい。
【０１６８】
他の構成成分は、好ましくは、ネマチックまたはネマトゲン性の物質より選択され、特には、アゾキシベンゼン類、ベンジリデンアニリン類、ビフェニル類、ターフェニル類、フェニルまたはシクロヘキシル安息香酸エステル類、フェニル−またはシクロヘキシルシクロヘキサンカルボン酸エステル類、フェニルシクロヘキサン類、シクロヘキシルビフェニル類、シクロヘキシルシクロヘキサン類、シクロヘキシルナフタレン類、１，４−ビスシクロヘキシルビフェニル類またはシクロヘキシルピリミジン類、フェニルまたはシクロヘキシルジオキサン類、ハロゲン化されていてもよいスチルベン類、ベンジルフェニルエーテル類、トラン類および置換された桂皮酸エステル類に分類される既知の物質から選択される。
【０１６９】
この型の液晶相の構成成分として適する最も重要な化合物は、式ＩＶで特徴付けることができる。
【０１７０】
Ｒ９−Ｌ−Ｇ−Ｅ−Ｒ１０            ＩＶ
式中、ＬおよびＥは、それぞれ、１，４−二置換ベンゼンおよびシクロヘキサン環、４，４’−二置換ビフェニル、フェニルシクロヘキサンおよびシクロへキシルシクロヘキサン構造、２，５−二置換ピリミジンおよび１，３−ジオキサン環、２，６−二置換ナフタレン、ジ−およびテトラヒドロナフタレン、キナゾリンおよびテトラヒドロキナゾリンから成る群より選択される炭素環構造またはヘテロ環構造である。
【０１７１】
Ｇは、−ＣＨ＝ＣＨ−、−Ｎ（Ｏ）＝Ｎ−、−ＣＨ＝ＣＱ−、−ＣＨ＝Ｎ（Ｏ）−、−Ｃ≡Ｃ−、−ＣＨ２−ＣＨ２−、−ＣＯ−Ｏ−、−ＣＨ２−Ｏ−、−ＣＯ−Ｓ−、−ＣＨ２−Ｓ−、−ＣＨ＝Ｎ−、−ＣＯＯ−Ｐｈｅ−ＣＯＯ−、−ＣＦ２Ｏ−、−ＣＦ＝ＣＦ−、−ＯＣＦ２−、−ＯＣＨ２−、−（ＣＨ２）４−、−（ＣＨ２）３Ｏ−またはＣ−Ｃ単結合であり、Ｑはハロゲン、好ましくは塩素、または−ＣＮを表し、そしてＲ９およびＲ１０は、それぞれ１８個までの、好ましくは８個までの炭素原子を有するアルキル、アルケニル、アルコキシ、アルコキシアルキルまたはアルコキシカルボニルオキシであり、または代わりに、これらの基の１つは、ＣＮ、ＮＣ、ＮＯ２、ＮＣＳ、ＣＦ３、ＳＦ５、ＯＣＦ３、Ｆ、ＣｌまたはＢｒを表す。
【０１７２】
これらの化合物の殆どにおいて、Ｒ９およびＲ１０は互いに異なっており、これらの基の１つは、通常、アルキルまたはアルコキシ基である。提案された置換基の他の変種もまた一般的である。このような物質またはそれらの混合物もまた、商業的に入手できる。全てのこれらの物質は、文献から知られる方法により調製することができる。
【０１７３】
当業者には言うまでもなく、本発明のＶＡ、ＩＰＳ、ＦＦＳまたはＰＡＬＣ混合物は、例えばＨ、Ｎ、Ｏ、ＣｌおよびＦが対応する同位体で置き換えられた化合物も含むことができる。
【０１７４】
例えば米国特許第６，８６１，１０７号明細書中で記載されるようないわゆる反応性メソゲン（ＲＭ）である重合性化合物を更に本発明の混合物に加えることができ、好ましくは混合物の０．１２〜５質量％、特に好ましくは０．２〜２質量％の濃度である。この型の混合物は所謂ポリマー安定化ＶＡモード用に使用でき、このモードでは反応性メソゲンの重合が液晶混合物中で進行するよう意図されている。このための前提条件は、液晶混合物自身が例えばアルケニル側鎖を含む化合物のような重合性成分を一切含んでいないことである。
【０１７５】
本発明の液晶ディスプレイの構造は、例えばＥＰ−Ａ  ０  ２４０  ３７９に記載されているような通常の構成に対応する。
【０１７６】
以下の例は、制限することなく、本発明を説明するものである。上および下において、パーセンテージのデータは質量パーセントである。温度はすべて摂氏で示される。
【０１７７】
式ＩＡの化合物および式ＩＢ、ＩＣおよびＩＤの化合物群からの１種類以上の化合物に加え、本発明の混合物は、好ましくは以下に示す１種類以上の化合物を含む。
【０１７８】
以下の略称を使用する（ｎ、ｍおよびｚは、それぞれ互いに独立に、１、２、３、４、５または６である）。
【０１７９】
【化２７．１】
0006054229.tif 000053
【０１８０】
【化２７．２】
0006054229.tif 000054
【０１８１】
【化２７．３】
0006054229.tif 000055
【０１８２】
【化２７．４】
0006054229.tif 000056
【０１８３】
【化２７．５】
0006054229.tif 000057
【０１８４】
【化２７．６】
0006054229.tif 000058
【０１８５】
【化２７．７】
0006054229.tif 000059
【０１８６】
【化２７．８】
0006054229.tif 000060
【０１８７】
【化２７．９】
0006054229.tif 000061
【０１８８】
【化２７．１０】
0006054229.tif 000062
【０１８９】
【化２７．１１】
0006054229.tif 000063
【０１９０】
【化２７．１２】
0006054229.tif 000064
【０１９１】
本発明で使用できる液晶媒体は、それ自体従来の方法で調製される。一般に、より少ない量で使用される成分の所望の量を、主要な組成を構成する成分中で、好ましくは加温して溶解する。例えば、アセトン、クロロホルムまたはメタノール等の有機溶媒中で成分溶液を混合し、完全に混合後、例えば蒸留によって溶媒を再び除去することも可能である。
【０１９２】
適切な添加剤を利用することで、本発明の液晶相を、例えばＥＣＢ、ＶＡＮ、ＩＰＳ、ＧＨまたはＡＳＭ−ＶＡ  ＬＣＤ等のこれまで開示された任意の型のディスプレイ中において使用できるように改変できる。
【０１９３】
誘電体は、例えばＵＶ吸収剤、抗酸化剤、ナノ微粒子およびフリーラジカル補足剤のような当業者に既知で文献に記載されている更なる添加剤を含むこともできる。例えば、０〜１５％の多色性色素、安定化剤またはキラルドーパントを加えることができる。
【０１９４】
例えば、０〜１５％の多色性色素を添加することができ、さらには導電性塩、好ましくは４−ヘキソキシ安息香酸エチルジメチルドデシルアンモニウム、テトラフェニルホウ酸テトラブチルアンモニウムまたはクラウンエーテル類の錯塩（例えば、Ｈａｌｌｅｒら、Ｍｏｌ．Ｃｒｙｓｔ．Ｌｉｑ．Ｃｒｙｓｔ．第２４巻、第２４９〜２５８頁（１９７３年）参照）を、導電性を改良するために添加することができ、誘電異方性、粘度および／またはネマチック相の配向を改変するために物質を加えることもできる。この型の物質は、例えばＤＥ−Ａ  ２２  ０９  １２７、２２  ４０  ８６４、２３  ２１  ６３２、２３  ３８  ２８１、２４  ５０  ０８８、２６  ３７  ４３０および２８  ５３  ７２８に記載されている。
【０１９５】
表Ａに、本発明による混合物に添加できる使用可能なドーパントを示す。混合物が１種類以上のドーパントを含む場合、０．０１〜４質量％の量、好ましくは０．１〜１．０％の量で使用する。
【０１９６】
【表１．１】
0006054229.tif 000065
【０１９７】
【表１．２】
0006054229.tif 000066
【０１９８】
【表１．３】
0006054229.tif 000067
【０１９９】
例えば本発明の混合物に、混合物の総量に基づいて１０質量％まで、好ましくは０．０１〜６質量％の量、特には０．１〜３質量％の量で添加することができる安定剤を表Ｂに示す。
【０２００】
【表２．１】
0006054229.tif 000068
【０２０１】
【表２．２】
0006054229.tif 000069
【０２０２】
【表２．３】
0006054229.tif 000070
【０２０３】
【表２．４】
0006054229.tif 000071
【実施例】
【０２０４】
以下の例は、制限することなく、本発明を説明するものである。上および下において、
Ｖ０は２０℃における容量閾電圧（Ｖ）を表し、
Δｎは２０℃および５８９ｎｍで測定される光学異方性を表し、
Δεは２０℃および１ｋＨｚでの誘電異方性を表し、
ｃｌ．ｐ．は透明点（℃）を表し、
Ｋ１は２０℃における「スプレイ」変形に対する弾性定数（ｐＮ）を表し、
Ｋ３は２０℃における「ベンド」変形に対する弾性定数（ｐＮ）を表し、
γ１は２０℃で測定される回転粘度（ｍＰａ・ｓ）を表し、磁場回転法で決定され、
ＬＴＳは試験セル中で決定される低温安定性（ネマチック相）を表し、
ＨＲ（２０）は２０℃における電圧保持率（％）を表し、
ＨＲ（１００）は１００℃における５分後の電圧保持率（％）を表し、
ＨＲ（ＵＶ）はＵＶ曝露後の電圧保持率（％）を表す。
【０２０５】
閾電圧の測定用に使用されるディスプレイは２０μｍの間隔で離れている２枚の平行な外板と、その外板の内側上に、液晶のホメオトロピック配向をもたらすＳＥ−１２１１（日産化学製）の配向層がオーバーレイされた電極層とを有している。
【０２０６】
ここで適用される全ての濃度は、他に特に示さない限り対応する混合物または混合物成分に基づくものである。物理的特性は「メルク液晶、液晶の物理的特性」１９９７年１１月、ドイツ国メルク社に記載されているように決定し、他に特に示さない限り温度は２０℃である。
【０２０７】
＜混合物例＞
＜例１＞
【０２０８】
【表３】
0006054229.tif 000072
＜例２＞
【０２０９】
【表４】
0006054229.tif 000073